(57)【要約】  物理的混合物中に1種又はそれ以上の両親媒性ポリエステルを保湿剤と共に含む切り替え可能な感圧接着剤（ＰＳＡ）組成物を用いる低アレルギー性接着物品。この接着剤は、イオン含量の低い液体との接触時にはこの接着剤の剥離強度が低下して簡単に除去できるが、血液、汗及び他の体液のようなイオン性液体との接触時には強く接着したまま残る。この接着剤組成物は、種々の医療用物品又は他の同様な用途に使用できる。【特許請求の範囲】
【請求項１】
１種又はそれ以上の水分散性スルホン化ポリエステル及び該ポリエステルとの物理的混合物中の保湿剤を含んでなり、約６〜約８．５の範囲のｐＨを有する、皮膚への貼付に適した感圧接着剤（ＰＳＡ）組成物。
【請求項２】
前記ＰＳＡが切り替え可能である請求項１に記載の組成物。
【請求項３】
前記ＰＳＡが前記ＰＳＡの平均乾燥標準剥離強度の約７５％未満の平均湿潤標準剥離強度を有する請求項１に記載の組成物。
【請求項４】
前記平均乾燥標準剥離強度が約５重量ポンド／インチより大きく且つ前記平均湿潤標準剥離強度が約４重量ポンド／インチ未満である請求項３に記載の組成物。
【請求項５】
前記ＰＳＡが前記ＰＳＡの平均乾燥皮膚剥離強度の約５０％未満の平均湿潤皮膚剥離強度を有する請求項１に記載の組成物。
【請求項６】
前記平均乾燥皮膚剥離強度が０．１重量ポンド／インチより大きく且つ前記平均湿潤皮膚剥離強度が約０．０９重量ポンド／時未満である請求項５に記載の組成物。
【請求項７】
前記保湿剤が相対湿度５０％及び温度７０〜８０°Ｆにおいて約６重量％より多くの水を吸収する請求項１に記載の組成物。
【請求項８】
前記保湿剤が相対湿度５０％及び温度７０〜８０°Ｆにおいて前記接着剤組成物の８〜２５重量％の範囲の水を吸収する請求項１に記載の組成物。
【請求項９】
前記保湿剤が非晶質である請求項１に記載の組成物。
【請求項１０】
前記非晶質保湿剤が１５０ｇ／モル未満の分子量を有する請求項９に記載の組成物。
【請求項１１】
前記保湿剤が皮膚非刺激剤である請求項１に記載の組成物。
【請求項１２】
前記保湿剤がプロピレングリコール、エチレングリコール及び／又はグリセロールを含む請求項１に記載の組成物。
【請求項１３】
前記ＰＳＡが約０．０１〜約２０重量％の範囲の前記保湿剤を含む請求項１に記載の組成物。
【請求項１４】
前記ＰＳＡが１〜４重量％の前記保湿剤を含む請求項１に記載の組成物。
【請求項１５】
前記ＰＳＡが約６．５〜約８．２５の範囲のｐＨを有する請求項１に記載の組成物。
【請求項１６】
前記ＰＳＡが約８０重量％超の前記水分散性スルホン化ポリエステルを含む請求項１に記載の組成物。
【請求項１７】
前記ＰＳＡが約９０重量％超の前記水分散性スルホン化ポリエステルを含む請求項１に記載の組成物。
【請求項１８】
前記ＰＳＡが約０．５〜約１０重量％の範囲の前記保湿剤を含む請求項１７に記載の組成物。
【請求項１９】
前記ＰＳＡが９５重量％超の前記水分散性スルホン化ポリエステルを含む請求項１に記載の組成物。
【請求項２０】
前記ＰＳＡが１〜４重量％の範囲の前記保湿剤を含む請求項１９に記載の組成物。
【請求項２１】
前記ＰＳＡが任意的にｐＨ調節剤を含み、前記ＰＳＡが前記水分散性スルホン化ポリエステル、前記保湿剤及び前記ｐＨ調節剤以外の成分を約０〜約１０重量％の範囲で含む請求項１に記載の組成物。
【請求項２２】
前記ＰＳＡが約０〜約１０重量％の範囲の粘着付与剤を含む請求項１に記載の組成物。
【請求項２３】
前記ＰＳＡが約０〜約１０重量％の範囲の可塑剤を含む請求項１に記載の組成物。
【請求項２４】
前記ＰＳＡが約０〜約４重量％の範囲の、分子量１，５００／モル未満のポリエチレングリコールを含む請求項１に記載の組成物。
【請求項２５】
前記ＰＳＡが約０〜約２０重量％の範囲の、前記水分散性スルホン化ポリエステル以外のポリマーを含む請求項１に記載の組成物。
【請求項２６】
前記ＰＳＡが約０〜約１０モル％の範囲の皮膚刺激剤を含む請求項１に記載の組成物。
【請求項２７】
前記スルホン化ポリエステルが約０〜約１０モル％の範囲のアクリル及び／又はラテックス部分を有する請求項１に記載の組成物。
【請求項２８】
前記ＰＳＡが約０．１〜約１０重量ポンド／インチの範囲のループタックを有する請求項１に記載の組成物。
【請求項２９】
前記ＰＳＡが約−１０〜約１５℃の範囲のガラス転移温度を有する請求項１に記載の組成物。
【請求項３０】
前記ＰＳＡが少なくとも１種の分岐スルホン化ポリエステル及び／又は少なくとも１種の線状スルホン化ポリエステルのブレンドを含む請求項１に記載の組成物。
【請求項３１】
前記ＰＳＡが約６％超の水分吸収量を有する請求項１に記載の組成物。
【請求項３２】
前記ＰＳＡが約０〜約１０重量％の範囲の分散性制御剤を更に含む請求項１に記載の組成物。
【請求項３３】
８０重量％超の１種又はそれ以上の両親媒性水分散性ポリエステル；保湿剤；及び約０〜約４重量％の、分子量約１，５００ｇ／モルのコールドフロー低減剤を含んでなる感圧接着剤（ＰＳＡ）であって、前記ＰＳＡの平均乾燥標準剥離強度の約７５％未満の平均湿潤標準剥離強度、約０．１〜約１０重量ポンド／インチの範囲のループタンク、約−１０〜約１５℃の範囲のガラス転移温度及び約６重量％超の水分吸収量を有する感圧接着剤。
【請求項３４】
前記ＰＳＡが約６．５〜約８．２５の範囲のｐＨを有する請求項３３に記載の組成物。
【請求項３５】
前記ＰＳＡが約９０重量％超の前記両親媒性水分散性ポリエステルを含む請求項３３に記載の組成物。
【請求項３６】
前記ＰＳＡが約０．５〜約１０重量％の範囲の前記保湿剤を含む請求項３５に記載の組成物。
【請求項３７】
前記ＰＳＡが約９５重量％超の前記両親媒性水分散性ポリエステルを含む請求項３３に記載の組成物。
【請求項３８】
前記ＰＳＡが１〜４重量％の範囲の前記保湿剤を含む請求項３７に記載の組成物。
【請求項３９】
前記両親媒性水分散性ポリエステルが水分散性スルホン化ポリエステルである請求項３３に記載の組成物。
【請求項４０】
前記コールドフロー低減剤が約７５０ｇ／モル未満の分子量を有する請求項３３に記載の組成物。
【請求項４１】
前記ＰＳＡが少なくとも１種の線状両親媒性水分散性ポリエステル及び／又は少なくとも１種の分岐両親媒性水分散性ポリエステルのブレンドを含む請求項３３に記載の組成物。
【請求項４２】
バッキング及び前記バッキングに適用された感圧接着剤（ＰＳＡ）を含んでなる、皮膚への貼付に適した切り替え可能な接着物品であって、前記ＰＳＡが１種又はそれ以上の水分散性スルホン化ポリエステル及び前記ポリエステルとの物理的混合物中の保湿剤を含み、前記ＰＳＡが約６〜約８．５の範囲のｐＨを有する物品。
【請求項４３】
前記バッキングが充分に多孔性であり、且つ前記ＰＳＡが、低イオン液体を前記バッキングに適用する場合に前記低イオン液体が前記バッキングを通って移動して前記ＰＳＡと接触することによって前記ＰＳＡの平均湿潤皮膚剥離強度を前記ＰＳＡの平均乾燥皮膚剥離強度の５０％未満まで低下させるように充分に切り替え可能である請求項４２に記載の物品。
【請求項４４】
前記物品が創傷被覆材、縫合剤、医療用テープ、アスレチックテープ、医療機器の接着用のタブ若しくはテープ又は経皮薬物送達用接着装置である請求項４２に記載の物品。
【請求項４５】
（ａ）バッキング及び前記バッキングの第１面に適用された少なくとも１種のスルホン化水分散性ポリエステルを含む感圧接着剤（ＰＳＡ）を含む切り替え可能な接着物品を皮膚に接着させ；
（ｂ）前記ＰＳＡに低イオン液体を適用し；そして
（ｃ）前記工程（ｂ）の後で、前記物品を前記皮膚から除去する（前記工程（ｂ）の後の前記ＰＳＡの平均皮膚剥離強度は、前記工程（ｂ）の前の前記ＰＳＡの平均皮膚剥離強度の約７５％未満である）
ことを含んでなる、切り替え可能な接着物品の皮膚への貼付及び皮膚からの除去のための方法。
【請求項４６】
前記ＰＳＡが約６．５〜約８．２５の範囲のｐＨを有する請求項４５に記載の方法。
【請求項４７】
前記バッキングが充分に多孔性であって、前記バッキングの第２面に適用された水を前記バッキングを通して移動させて、前記バッキングの第１面上の前記ＰＳＡと接触させる請求項４５に記載の方法。
【請求項４８】
前記バッキングが充分に多孔性であって、前記バッキングの第２面に適用された水を前記バッキングを通して移動させて前記バッキングの第１面に適用された前記ＰＳＡの面積の少なくとも約１０％と接触させる請求項４５に記載の方法。
【請求項４９】
前記低イオン液体が極性である請求項４５に記載の方法。
【請求項５０】
前記低イオン液体が約５ｇ／Ｌ未満のイオンを含む請求項４５に記載の方法。
【請求項５１】
前記低イオン液体が水を含む請求項４５に記載の方法。
【発明の詳細な説明】
【技術分野】
【０００１】
本発明は、皮膚への貼付に適した、切り替え可能な(switchable)感圧接着剤（ＰＳＡ）を用いる接着物品及びその使用方法に関する。別の態様において、本発明は、１種又はそれ以上の両親媒性ポリエステルと保湿剤との物理的混合物を含む水分散性ＰＳＡ組成物に関する。
【背景技術】
【０００２】
感圧接着剤は、種々の工業、一般消費及び医療用途に使用されている。医療用ＰＳＡは、包帯、創傷被覆材、鎮痛剤又は経皮薬物送達パッチ、監視用センサー、刺激電極などのような密封又は非密封接着物品として使用するために種々のバッキングに適用される。望ましくは、ＰＳＡの性質によって、医療用物品は、運動又は発汗のような変化する状態にもかかわらず装着者（貼付者）の皮膚に接着したまま残る。更に、この物品は装着者の皮膚を刺激しないような方法で除去可能でなければならない。皮膚の敏感な部位にＰＳＡ物品を適用する場合に又は物品の反復適用が必要な状況では、除去時の皮膚損傷を最小限に抑えることが特に重要である。
【０００３】
ＰＳＡ物品の除去によって引き起こされる皮膚の炎症を減少させると同時にＰＳＡの粘着性を改善する目的は、優れた接着は一般的に除去による外傷を増強する危険を増すため、矛盾すると思われる。１つの提案解決法は、ラテックス及び／又はアクリル樹脂を含む接着剤組成物の利用である。これらの接着剤を用いる物品が除去の間に皮膚損傷を最小にすることができないだけでなく、ラテックス及び／又はアクリルポリマーの使用が、ラテックス及び／又はアクリル皮膚アレルギーのある人々によるこれらの物品の使用を妨げる。別の提案解決法は、化学物質との接触によって又は温度変化若しくは放射線照射によって「非活性化」されるＰＳＡを用いる医療用物品を使用することである。しかし、典型的には、非活性化用の化学物質は、刺激の強い、皮膚に対して刺激性のある溶剤であり、熱、低温及び／若しくは放射線への暴露は患部には不都合であり且つ／又は不適当であることが多い。
【発明の概要】
【発明が解決しようとする課題】
【０００４】
従って、装着者の皮膚を刺激しない方法で簡便に除去できる頑強な医療用感圧接着物品に対するニーズが存在する。
【課題を解決するための手段】
【０００５】
本発明の一実施態様においては、皮膚への貼付に適した感圧接着剤（ＰＳＡ）が提供される。ＰＳＡは、１種又はそれ以上の水分散性スルホン化ポリエステル及びポリエステルとの物理的混合物中の保湿剤を含む。ＰＳＡは約６〜約８．５の範囲のｐＨを有する。
【０００６】
本発明の別の実施態様においては、１種又はそれ以上の両親媒性水分散性ポリエステル、保湿剤及び任意的な分子量１，５００／モル未満のコールドフロー低減剤(cold flow reducing agent)を含んでなる感圧接着剤（ＰＳＡ）が提供される。ＰＳＡは両親媒性水分散性ポリエステルを８０重量％超及びコールドフロー低減剤を約０〜約４重量％含む。ＰＳＡは、このＰＳＡの平均乾燥標準剥離強度の約７５％未満の平均湿潤標準剥離強度、約０．１〜約１０重量ポンド／インチ（ｌｂｆ／ｉｎ）の範囲のループタック、約−１０〜約１５℃の範囲のガラス転移温度（Ｔｇ）及び約６重量％超の水分吸収量(moisture mass uptake)を有する。
【０００７】
本発明の更なる実施態様においては、皮膚への貼付に適した、切り替え可能な接着物品が提供される。この物品は、バッキング及びこのバッキングに適用された感圧接着剤（ＰＳＡ）を含む。このＰＳＡは、物理的混合物中に１種又はそれ以上の水分散性スルホン化ポリエステルを保湿剤と共に含む。このＰＳＡは約６〜約８．５の範囲のｐＨを有する。
【０００８】
本発明の更に別の実施態様においては、切り替え可能な接着物品の皮膚への貼付及び皮膚からの除去（剥離）のための方法が提供される。この方法は、（ａ）バッキング及び前記バッキングの第１面に適用された少なくとも１種のスルホン化水分散性ポリエステルを含む感圧接着剤（ＰＳＡ）を含む切り替え可能な接着物品を皮膚に接着させ；（ｂ）前記ＰＳＡに低イオン液体を適用し；そして（ｃ）前記工程（ｂ）の後で、前記物品を前記皮膚から除去する（前記工程（ｂ）の後の前記ＰＳＡの平均皮膚剥離強度は、前記工程（ｂ）の前の前記ＰＳＡの平均皮膚剥離強度の約７５％未満である）ことを含んでなる。
【発明を実施するための形態】
【０００９】
本発明は、新規ＰＳＡブレンドを用いる感圧接着物品を提供する。本発明の接着剤組成物は、非刺激性の、イオン含量の低い液体（例えば水）との接触時に剥離強度が大幅に低下される。しかし、この「切り替え可能な」ＰＳＡは、血液、汗などのようなイオン性液体への暴露時には基材（例えば皮膚）にしっかりと接着したままである。その低アレルギー性処方と共に、これは本発明のＰＳＡを皮膚への貼付に並びに創傷被覆材及び縫合剤、アスレチックテープ又は医療用テープ、経皮薬物送達用の非密封パッチ及び電極又はセンサーのような医療機器の貼付用テープ又はタブなどへの使用に特に適するようにする。
【００１０】
本発明のＰＳＡは、物理的混合物中に１種又はそれ以上の両親媒性ポリエステルを保湿剤と共に含む。このポリエステルの両親媒性が、低イオン液体中に分散できる接着剤の能力に寄与する。一実施態様において、低イオン液体は水を含むことができ、両親媒性ポリエステルは水分散性であることができる。別の実施態様において、両親媒性ポリエステルは、米国特許第５，５５２，４９５号及び第５，５４３，４８８号（両特許を引用することによって本明細書中に組み入れる）に開示されたような水分散性スルホン化ポリエステルであることができる。
【００１１】
一実施態様によれば、接着剤は少なくとも１種の線状スルホン化ポリエステル及び／又は少なくとも１種の分岐スルホン化ポリエステルのブレンドを含むことができる。一実施態様において、線状水分散性スルホン化ポリエステル縮合ポリマーは、
（ｉ）スルホモノマーでない少なくとも１種の二官能価ジカルボン酸；
（ｉｉ）全ての酸、ヒドロキシル及びアミノ当量の合計に基づき、約４〜２５モル％の、芳香環に結合した少なくとも１つのスルホン酸基を含む少なくとも１種の二官能価スルホモノマーの残基（前記官能基はヒドロキシル、カルボキシル又はアミノである）；
（ｉｉｉ）（Ａ）ジオール部分又はジオール及びジアミン部分の総モル％に基づき、少なくとも１５モル％の、式Ｈ（−ＯＣＨ2ＣＨ2−）nＯＨ及びＨＲＮ（−ＯＨ2ＣＨ2Ｏ−）nＮＲＨ［式中、ｎは２〜約２０であり、Ｒは水素又はＣ1〜Ｃ6アルキルである］を有するジオール又はジアミン、
（Ｂ）ジオール部分又はジオール及びジアミン部分の総モル％に基づき、約０．１〜約１５モル％未満の、式Ｈ（−ＯＣＨ2ＣＨ2−）nＯＨ［式中、ｎは２〜約５００である］を有するポリ（エチレングリコール）の部分（このような部分のモル％はｎの値に反比例する）
を含む少なくとも１種のジオール又はジオールとジアミンの混合物；
（ｉｖ）ヒドロキシカルボン酸、モノ−カルボン酸及びアミノアルカノールから選ばれた二官能価モノマー反応体の部分０〜約４０モル％
の反応生成物を含む（前記ポリマーは、実質的に等しいモル比の酸当量（１００モル％）及びジオール又はジオール及びジアミン当量（１００モル％）を含む）。
【００１２】
別の実施態様によれば、分岐水分散性スルホン化ポリエステル縮合ポリマーは、
（ａ）スルホモノマーでない少なくとも１種の二官能価ジカルボン酸；
（ｂ）酸、ヒドロキシル及びアミノ当量の合計に基づき、約１〜２０モル％の、芳香環に結合した少なくとも１種のスルホン酸基を含む少なくとも１種の二官能価スルホモノマーの残基（前記官能基はヒドロキシル、カルボキシル又はアミノである）；
（ｃ）２個の−Ｃ（Ｒ1）2−ＯＨ基を有するグリコール又は２個の−Ｃ（Ｒ1）2−ＯＨ基を有するグリコールと２個の−ＮＲＨ基を有するジアミンの混合物から選ばれた少なくとも１種の二官能価反応体［ここで反応体中のＲは水素又は炭素数１〜６のアルキル基であり、反応体中のＲ1は水素原子、炭素数１〜５のアルキル又は炭素数６〜１０のアリール基である］；
（ｄ）１個の−Ｃ（Ｒ−）2−ＯＨ基を有するヒドロキシカルボン酸、１個の−ＮＲＨ基を有するアミノカルボン酸、１個の−Ｃ（Ｒ−）2−ＯＨ基及び１個の−ＮＲＨ基を有するアミノ−アルコール又は前記二官能価反応体の混合物［ここで反応体中のＲは水素又は炭素数１〜６のアルキル基である］０〜約４０モル％；並びに
（ｅ）ヒドロキシル、カルボキシル、アミノ及びそれらの混合物から選ばれた少なくとも３個の官能基を含む「多官能価」又は「分岐含有」反応体１〜４０モル％
の反応生成物を含み、全ての前記百分率は２００モル％に等しい全ての酸、ヒドロキシル及びアミノ基含有反応体の合計に基づき、前記ポリマーはヒドロキシル及びアミノ基含有反応体（１００モル％）に対して酸基含有反応体（酸１００モル％）の部分を含む。
【００１３】
別の実施態様によれば、分岐水分散性スルホン化ポリエステル縮合ポリマーは、
（Ｉ）スルホモノマーでない少なくとも１種の二官能価ジカルボン酸；
（ＩＩ）全ての酸、ヒドロキシル及びアミノ当量の合計に基づき、約２〜１５モル％の、芳香環に結合した少なくとも１種のスルホン酸基を含む少なくとも１種の二官能価スルホモノマーの残基（前記官能基はヒドロキシル、カルボキシル又はアミノである）；
（ＩＩＩ）（Ａ）ジオール部分又はジオール及びジアミン部分の総モル％に基づき、約０．１〜８５モル％の、式Ｈ（−ＯＣＨ2ＣＨ2−）nＯＨ及びＨＲＮ（−ＯＨ2ＣＨ2Ｏ−）ＮＲＨ［式中、ｎは２〜約２０であり、Ｒは水素又はＣ1〜Ｃ6アルキルである］を有するジオール又はジアミン（このような部分のモル％はｎの値に反比例する）；
（Ｂ）ジオール部分又はジオール及びジアミン部分の総モル％に基づき、約０．１〜１５モル％の、式Ｈ（−ＯＣＨ2ＣＨ2−）nＯＨ［式中、ｎは２〜約５００である］を有するポリ（エチレングリコール）の部分（このような部分のモル％はｎの値に反比例する）；並びに
（Ｃ）２個の−Ｃ（Ｒ1）2−ＯＨ基を有するグリコール又は２個の−Ｃ（Ｒ1）2−ＯＨ基を有するグリコールと２個の−ＮＲＨ基を有するジアミンの混合物から選ばれたジオール成分又はジオール・ジアミン混合物０〜約９９モル％超（ここで反応体中のＲ1は水素原子、炭素数１〜５のアルキル又は炭素数６〜１０のアリール基である）
を含む少なくとも１種のジオール又はジオール及びジアミンの混合物；
（ＩＶ）１個の−Ｃ（Ｒ−）2−ＯＨ基を有するヒドロキシカルボン酸、１個の−ＮＲＨ基を有するアミノカルボン酸、１個の−Ｃ（Ｒ−）2−ＯＨ基及び１個の−ＮＲＨ基を有するアミノアルカノールとそれらの混合物からなる群から選ばれた二価モノマー反応体（前記反応体中のＲは水素又は炭素数１〜６のアルキル基である）０〜４０モル％；更に
（Ｖ）ヒドロキシル、カルボキシル、アミノ及びそれらの混合物から選ばれた少なくとも３個の官能基を含む「多官能価」又は「分岐誘発」反応体約０．１〜４０モル％
の反応生成物を含む（前記ポリマーは、実質的に等しいモル比の酸当量（１００モル％）及びジオール又はジオール及びジアミン当量（１００モル％）を含む）。
【００１４】
本発明の線状及び分岐ポリエステルは種々の量のモノマー及びモノマーの群の種々の構成を有するが、以下の示すように、いくつかの特定の群の適当なモノマー及びこれらの群の好ましいモノマーは同一である。
【００１５】
本発明のスルホネート含有水分散性接着剤及びコポリマーは、スルホモノマーでない１種若しくはそれ以上のジカルボン酸及び１種若しくはそれ以上のジオール又は１種若しくはそれ以上のジオールと１種若しくはそれ以上のジアミンの組合せの反復交互残基又は部分を有するポリエステルアミドを含むポリエステルを含む（前記モル百分率は、合計２００モル％に関して１００モル％のジカルボン酸残基並びに１００モル％のジオール又はジオール及びジアミン残基に基づく）。或いは、ポリエステルは、ヒドロキシカルボン酸、アミノカルボン酸及び／又はアミノアルカノールのような、混合官能価を有するモノマーの残基を含むことができる。
【００１６】
（Ｉ）、（ｉ）及び（ａ）の残基の構成に使用する適当な二官能価ジカルボン酸の例には、脂肪族ジカルボン酸、脂環式ジカルボン酸、芳香族ジカルボン酸又は２種若しくはそれ以上のこれらの酸の混合物がある。適当なジカルボン酸の例としては、コハク酸；グルタル酸；アジピン酸；アゼライン酸；セバシン酸；フマル酸；マレイン酸；イタコン酸；１，４−シクロヘキサンジカルボン酸；１，３−シクロヘキサンジカルボン酸；フタル酸；テレフタル酸；及びイソフタル酸が挙げられる。テレフタル酸をポリエステルのジカルボン酸成分として用いる場合には、少なくとも５モル％の１種の他の酸を更に用いる場合に優れた結果が得られる。これらの酸の対応する酸無水物、エステル及び酸塩化物の使用も用語「ジカルボン酸」に含まれることを理解すべきである。
【００１７】
（ＩＩ）、（ｉｉ）及び（ｂ）の二官能価スルホモノマー成分は、金属スルホネート基を含むジカルボン酸若しくはそのエステル又は金属スルホネート基を含むグリコール又は金属スルホネート基を含むヒドロキシル酸であることができる。スルホン酸塩の陽イオンは、ＮＨ4+又は金属イオンＬｉ+、Ｎａ+、Ｋ+、Ｍｇ2+、Ｃａ2+、Ｃｕ2+、Ｎｉ2+、Ｆｅ2+、Ｆｅ3+などであることができる。
【００１８】
本発明のポリエステル中の残基又は反応体（ＩＩ）、（ｉｉ）及び（ｂ）は、芳香核に結合した−ＳＯ3Ｍ基（ここでＭは水素、ＮＨ4+又は金属イオンである）を含む二官能価モノマーであることができる。この二官能価モノマー成分は、−ＳＯ3Ｍ基を含むジカルボン酸又はジオール付加物であることができる。スルホン酸塩基の陽イオンは、ＮＨ4+又は金属イオンＬｉ+、Ｎａ+、Ｋ+、Ｍｇ2+、Ｃａ2+、Ｃｕ2+、Ｎｉ2+、Ｆｅ2+、Ｆｅ3+などであることができる。ポリエステルの水安定性が望ましい一実施態様によれば、スルホン酸塩基の陽イオンは一価陽イオン、例えばＮＨ4+、Ｌｉ+、Ｎａ+又はＫ+であることができる。
【００１９】
−ＳＯ3Ｍ基は芳香核に結合し、芳香核の例としては、ベンゼン、ナフタレン、アントラセン、ジフェニル、オキシジフェニル、スルホニルジフェニル及びメチレンジフェニルが挙げられる。
【００２０】
反応体（ＩＩ）、（ｉｉ）及び（ｂ）中に任意選択で存在する非金属スルホネート基の陽イオン部分は、２５℃で水中において１０-3〜１０-10、好ましくは１０-5〜１０-8のイオン化定数を有する脂肪族、脂環式又は芳香族塩基性化合物であることができる窒素含有塩基に由来する窒素ベースの陽イオンである。特に好ましい窒素含有塩基は、入手のし易さ、コスト及び有用性のために、アンモニア、ジメチルエタノールアミン、イエタノールアミン(iethanolamine)、トリエタノールアミン、ピリジン、モルホリン及びピペラジンである。
【００２１】
反応体（ＩＩ）は、約４〜約１２モル％、約６〜約１０モル％の範囲又は８モル％の濃度で存在できる。約４モル％以下の量ではポリエステルは水溶性がより低く、約１２モル％より多量ではポリエステルは感水性がわずかに過剰である可能性がある。
【００２２】
一実施態様によれば、反応体（ｉｉ）及び独立して反応体（ｂ）は、総酸当量に基づき、約２〜約２５モル％又は４〜１５モル％の範囲の量で存在できる。
【００２３】
（ＩＩＩ）（Ａ）及び（ｉｉｉ）（Ａ）の好ましいジオールの例としては、入手し易さにより、ジエチレングリコール、トリエチレングリコール及びそれらの混合物が挙げられる。（ＩＩＩ）（Ａ）の濃度は約１０〜約８０モル％又は２０〜８０モル％の範囲であることができる。この範囲外の量では、ポリエステルはより低い軟化点及びより高いＴｇを有する可能性がある。
【００２４】
（ＩＩＩ）（Ａ）及び（ｉｉｉ）（Ａ）の部分は、ｎの値が低い場合には、それぞれ（ＩＩＩ）（Ｂ）及び（ｉｉｉ）（Ｂ）と同一であることができる。一実施態様によれば、（Ｂ）は異なる部分であり、ポリ（エチレングリコール）である。（ＩＩＩ）（Ｂ）及び（ｉｉｉ）（Ｂ）の適当なポリ（エチレングリコール）の例としては、比較的高分子量のポリエチレングリコールが挙げられ、そのいくつかは、「Ｃａｒｂｏｗａｘ」の名称で市販されているＵｎｉｏｎ  Ｃａｒｂｉｄｅの製品である。約５００〜約５０００の分子量を有するポリ（エチレングリコール）が特に適当である。
【００２５】
（Ｂ）の部分は好ましくは、ｎが１０〜３０の場合には特に、好ましくはより高い軟化点のために約１〜５モル％の濃度である。（ＩＩＩ）、（ｉｉｉ）及び（ｃ）のグリコール成分の残りの部分は、脂肪族、脂環式及びアルアルキルグリコールからなることができる。これらのグリコールの例としては、ネオペンチルグリコール；エチレングリコール；プロピレングリコール；１，３−プロパンジオール；２，４−ジメチル−２−エチル−ヘキサン−１，３−ジオール；２，２−ジメチル−１，３−プロパンジオール；２−エチル−２−ブチル−１，３−プロパンジオール；２−エチル−２−イソブチル−１，３−プロパンジオール；１，３−ブタンジオール；１，４−ブタンジオール；１，５−ペンタンジオール；１，６−ヘキサンジオール；２，２，４−トリメチル−１，６−ヘキサンジオール；チオジエタノール；１，２−シクロヘキサンジメタノール；１，３−シクロヘキサンジメタノール；１，４−シクロヘキサンジメタノール；２，２，４，４−テトラメチル−１，３−シクロブタンジオール；ｐ−キシレンジオール及びネオペンチルグリコールが挙げられる。ポリエステルは、２種又はそれ以上の前記グリコールから製造できる。好ましいグリコールとしては、入手し易さ、コスト及び有用性により、ネオペンチルグリコール、エチレングリコール、１，３−プロパンジオール、１，４−ブタンジオール、１，６−ヘキサンジオール及びシクロヘキサンジメタノール類が挙げられる。
【００２６】
ジアミンである（ＩＩＩ）及び（ｃ）の二官能価モノマー成分の例としては、エチレンジアミン；ヘキサメチレンジアミン；２，２，４−トリメチルヘキサ−メチレンジアミン；４−オキサヘプタン−１，４−ジアミン、４，７−ジオキサデカン−１，１０−ジアミン；１，４−シクロヘキサンビスメチルアミン；１，３−シクロヘキサンビスメチルアミン；ヘプタ−メチレンジアミン；ドデカ−エチレンジアミンなどが挙げられる。
【００２７】
部分ＩＩＩ（Ｃ）の量は、ポリマーのＴｇ及び軟化点を最適化にするように選択できる。部分ＩＩＩ（Ｃ）は、ポリエステル中に約０〜約９９モル％、約２０〜約８０モル％又は３０〜７０モル％の範囲で存在できる。
【００２８】
成分（ＩＶ）、（ｉｖ）及び（ｄ）に関して、アミノアルコール又はアミノアルカノールである二官能価成分としては、芳香族、脂肪族、複素環式及び他の型が挙げられる。具体例としては、５−アミノペンタノール−１，４−アミノメチルシクロヘキサンメタノール、５−アミノ−２−エチル−ペンタノール−１，２−（４−β−ヒドロキシエトキシフェニル）−１−アミノエタン、３−アミノ−２，２−ジ−メチルプロパノール、ヒドロキシル−エチルアミンなどが挙げられる。一般に、これらのアミノアルコールは２〜２０個の炭素原子、１個の−ＮＲＨ基及び１個の−ＣＲ2−ＯＨ基を含む。
【００２９】
成分（ＩＶ）、（ｉｖ）及び（ｄ）に関して、アミノカルボン酸である二官能価モノマー成分としては、芳香族、脂肪族、複素環式及び他の型が挙げられる。具体例としては、６−アミノカプロン酸、カプロラクタムとして知られるそのラクタム、ω−アミノウンデカン酸、３−アミノ−２−ジメチルプロピオン酸、４−（β−アミノエチル）安息香酸、２−（β−アミノプロポキシ）安息香酸、４−アミノメチルシクロ−ヘキサンカルボン酸、２−（β−アミノプロポキシ）シクロヘキサンカルボン酸などが挙げられる。一般に、これらの化合物は２〜２０個の炭素原子を含む。
【００３０】
これらの部分（ＩＶ）、（ｉｖ）及び（ｄ）は、コスト及び性能のためにあまり好ましくないが、存在することができる。これらの部分の濃度は約２０モル％未満、約１０モル％未満の範囲又は０モル％であることができる。
【００３１】
ポリエステル組成物は、ヒドロキシル、カルボキシル及びアミノから選ばれた少なくとも３個の官能基を含む多官能価反応体（Ｖ）及び（ｅ）の存在によって分岐される。（Ｖ）及び（ｅ）の好ましい多官能価反応体の例は、トリメチルプロパン（ＴＭＰ）、トリメチロールエタン（ＴＭＥ）、グリセロール、ペンタエリスリトール、エリスリトール、スレイトール、ジペンタエリスリトール、ソルビトール、トリメリット酸無水物、ピロメリット酸二無水物及びジメチロールプロピオン酸である。一実施態様によれば、入手し易さ及び効果的な結果のために、ＴＭＰを使用できる。
【００３２】
この分岐剤（Ｖ）及び（ｅ）の量は、約０〜約２０モル％、約０．１〜約１０モル％又は１〜７モル％の範囲であることができる。分岐剤が非常に多量の場合にはポリエステルはゲル化し易い可能性があるのに対し、少量ではポリエステルは不良な性能をもたらす性質を有する可能性がある。
【００３３】
一実施態様において、ポリエステルを製造するための重縮合反応体条件は、触媒の存在下において１５０〜２３０℃の温度であることができる。重縮合反応用触媒は酸触媒であることができる。一実施態様によれば、触媒は有機金属化合物、例えば錫又はチタン含有化合物であることができる。酸触媒の適当な例としては、ジブチル錫オキシド、シュウ酸第一錫、チタンテトライソプロポキシド、ブチル錫酸(butylstannoic acid)及びｐ−トルエンスルホン酸が挙げられ、ブチル錫酸が最も好ましい。一実施態様によれば、ブチル錫酸触媒は、反応体の総重量に基づき、約０〜約０．５重量％、約０．０１〜約０．２重量％の範囲又は０．１重量％の量で存在する。
【００３４】
本発明の一実施態様によれば、接着剤組成物は１種又はそれ以上のスルホン化ポリエステルを、総接着剤組成物の約８０重量％超、約９０重量％超又は９５重量％超の量で含む。一実施態様において、接着剤は１種の線状スルホン化ポリエステルと１種の分岐スルホン化ポリエステルとのブレンドを含み、それは総接着剤組成物の少なくとも９８重量％を占める。
【００３５】
例えば粘着性、ガラス転移温度（Ｔｇ）、インヘレント粘度、分子量などのような本発明のポリエステルの性質に関する値は大きく異なることができる。接着剤組成物が２種又はそれ以上のスルホン化ポリエステルのブレンドを含む本発明の一実施態様によれば、個々のポリマーの相対重量比も大きく異なることができる。結局のところ、個々のポリエステルは、例えばＴｇのような最終接着剤組成物の性質を得るために選択し且つ／又はブレンドすることができる。本発明の接着剤組成物の性質の範囲については以下で詳述する。
【００３６】
本発明の接着剤組成物はまた、物理的混合物中にスルホン化ポリエステル又はポリエステルと共に保湿剤を含む。本明細書中で使用する用語「保湿剤」は、外部の相対湿度の幅広い変動にもかかわらず、長期間にわたって組成物の含水量を狭い範囲内に保持することができる吸湿性化合物を意味する。本発明の一実施態様によれば、保湿剤は、総接着剤組成物の約０．０１〜約２０重量％、約０．５〜１０重量％又は１〜４重量％の範囲の量で存在できる。
【００３７】
一般に、保湿剤は無機、有機又は有機金属であることができる。保湿剤の例としては、塩化カルシウム、グルクロン酸、乳酸、尿素、アセトアミドＭＥＡ、アスパラギン酸ナトリウム、乳酸ナトリウム、ポリエチレングリコール、ジエチレングリコール、トリエチレングリコール、１，３−ブタンジオール、１，２，６−ヘキサントリアオール(1,2,6-hexanetriaol)、ジプロピレングリコール、プロピレングリコール、エチレングリコール、グレセロール、ソルビトール、キシリトール、スクロース、フルクトース、グルコース、マルトース、コーンシロップ、天然はちみつ及びそれらの任意の混合物が挙げられるが、これらに限定するものではない。一実施態様によれば、多数のヒドロキシル官能価を有する有機保湿剤（例えばポリオール）を本発明の接着剤組成物中に使用できる。別の実施態様において、本発明の接着剤の保湿剤はプロピレングリコール、エチレングリコール及び／又はグリセロールを含む。
【００３８】
一般に、保湿剤は、それが一定の相対湿度及び温度において環境から吸収する水の量によって特徴付けられる。一実施態様によれば、本発明の組成物の保湿剤は相対湿度（ＲＨ）５０％及び温度７０〜８０°Ｆにおいて接着剤組成物の約６〜約３０重量％、約７〜約２７重量％又は８〜２５重量％の範囲の水を吸収することができる。これに対して、同様な条件下で通常の可塑剤は典型的には約５重量％未満の水を吸収する。
【００３９】
保湿剤の分子量及び結晶構造は接着剤組成物の最終的性質に影響を与える可能性がある。一般に、結晶性保湿剤の添加は接着剤組成物のガラス転移温度を上昇させ、その結果としてより脆い、柔軟でない接着剤を生成する。一実施態様によれば、本発明の保湿剤は非晶質であって、約１，５００ｇ／モル未満、約１，０００ｇ／モル未満、約７５０ｇ／モル未満又は１５０ｇ／モル未満の分子量を有することができる。
【００４０】
更に、本発明の接着剤の保湿剤は皮膚を刺激しない。皮膚接触が認可されている化合物の総合目録は、皮膚接触が認可された化合物についての米国食品医薬局（ｔｈｅ  Ｕｎｉｔｅｄ  Ｓｔａｔｅｓ  Ｆｏｏｄ  ａｎｄ  Ｄｒｕｇ  Ａｄｉｍｉｎｉｓｔｒａｔｉｏｎ）のＧｅｎｅｒａｌｌｙ  Ｒｅｃｏｇｎｉｚｅｄ  ａｓ  Ｓａｆｅ（ＧＲＡＳ）リストに含まれている。ＧＲＡＳリストは、ワールドワイドウェブ上でｈｔｔｐ：／／ｖｍ．ｃｆｓａｎ．ｆｄａ．ｇｏｖ／〜ｄｍｓ／ｅａｆｕｓ．ｈｔｍｌでアクセスできる。一実施態様において、本発明の接着剤ブレンドの保湿剤はＧＲＡＳリストに記載されているものであることができる。
【００４１】
本発明の接着剤組成物は任意選択でｐＨ調節剤を含む。一実施態様において、ｐＨ調節剤は、接着剤ブレンドの最終ｐＨを約６．０〜約８．５又は約６．５〜約８．２５又は７〜８の範囲となるように調節するのに充分な量で添加できる。本発明の組成物に使用するのに適当なｐＨ調節剤の例としては、水酸化ナトリウム、水酸化カリウム、メチルアミン、エチルアミン、プロピルアミン、ジメチルアミン、ジエチルアミン、ジプロピルアミン、トリメチルアミン、トリエチルアミン、トリプロピルアミン、モノメタノールアミン、モノエタノールアミン、モノプロパノールアミン、ジメタノールアミン、ジエタノールアミン、ジプロパノールアミン、トリメタノールアミン、トリエタノールアミン、トリプロパノールアミン、クエン酸塩緩衝剤、燐酸塩緩衝剤、グリシン緩衝剤、酢酸塩緩衝剤、他の緩衝剤などが挙げられるが、これらに限定するものではない。
【００４２】
本発明の接着剤組成物は、スルホン化ポリエステル若しくはポリエステル、保湿剤及び任意選択のｐＨ調節剤以外の添加剤を含むことができる。一実施態様において、接着剤ブレンドは更に、１種又はそれ以上の粘着付与剤及び／又は可塑剤を含む。粘着付与剤は接着剤のＴｇを上昇させ、それが軟化点を上昇させて、コールドフローを防ぐ。可塑剤はＴｇを低下させ、それが接着剤の柔軟性及び耐久性を増加させる。一実施態様において、接着剤ブレンドは、総接着剤組成物の約０〜約１０重量％、約０〜約４重量％又は０〜１重量％の範囲の１種又はそれ以上の粘着付与剤及び／又は可塑剤を含む。スルホン化ポリエステル又はポリエステルの性質及び量は、最終組成物のＴｇ及び他の性質を調整するように選択し且つ／又は調節できるので、別の実施態様において、本発明の接着剤は実質的に粘着付与剤及び／又は可塑剤を含まない。
【００４３】
更に、ワックス、コールドフロー低減剤及び水分散性スルホン化ポリエステル以外のポリマーのような調節剤を本発明の接着剤配合物に添加できる。一実施態様において、分子量が約１，５００ｇ／モル未満、約１，０００ｇ／モル未満、約７５０ｇ／モル未満又は１５０ｇ／モル未満で且つ融点が約４０℃未満又は３５℃未満のポリエチレングリコールを、コールドフロー低減剤として接着剤ブレンドに添加できる。別の実施態様において、本発明の接着剤ブレンドは、親水性及び／又は疎水性ポリマーのような、水分散性スルホン化ポリエステル以外のポリマーを含むことができる。更に、紫外線吸収剤、成核剤、着色剤、顔料、溶剤、充填剤、架橋剤及び／又は放射線硬化性物質、光開始剤、粘度調節剤及び界面活性剤のような他の添加剤も、必要に応じて少量で存在できる。本発明の接着剤組成物は、約０〜約２０重量％、約０〜約１０重量％、約０〜約４重量％又は０〜０．９９重量％の範囲の１種又はそれ以上のワックス、コールドフロー低減剤、水分散性スルホン化ポリエステル以外のポリマー及び１種又はそれ以上の前のパラグラフに記載した添加剤を含むことができる。
【００４４】
接着剤組成物は更に、例えば水又は他の液体への分散性のようなその物理的性質を制御するために１種又はそれ以上の化合物を更に含むことができる。一実施態様において、分散性制御剤は塩であることができる。ここで使用する用語「塩」は、全体的電荷が中性のイオン化合物を意味する。別の実施態様において、分散性制御剤は塩化ナトリウム（ＮａＣｌ）であることができる。一実施態様によれば、接着剤ブレンドは約０〜約１０重量％、約０〜約５重量％、約０〜約３重量％又は約０〜約１重量％の範囲の分散性制御剤を含む。一実施態様によれば、本発明の接着剤組成物は、水を含む液体中に約１０％、約２５％、約５０％、約７５％、約９５％、約９９％又は完全に分散できる。本発明の接着剤組成物は、特殊医療用途へのその使用のために接着剤に１種又は以上の改質剤を含むこともできる。一実施態様によれば、接着剤組成物は経皮薬物送達用の１種又はそれ以上の医薬成分を含むことができる。別の実施態様によれば、本発明の接着剤は抗菌剤及び／又は抗細菌剤を含むことができる。更なる実施態様によれば、接着剤は創傷治癒を促進する化学成分を含むことができる。更に別の実施態様によれば、接着剤は、医療用物品、例えば生体用電極及び導電接着剤が有利であり得る他の用途に使用するために当業界で知られた任意の手段によって導電性にすることができる。
【００４５】
本発明の接着剤組成物は、その成分が皮膚非刺激剤であるので、低アレルギー性であることができる。本発明の接着剤組成物のポリエステル及び保湿剤は、例えばアクリル樹脂及び／又はラテックスのような皮膚を刺激する可能性のある化合物を約０〜約１０モル％、約０〜約２モル％又は０〜１モル％範囲で含む。一実施態様によれば、接着剤組成物の１種又はそれ以上のポリエステルは、約０〜約１５モル％、約０〜約１０モル％、約０〜約５モル％又は０〜４モル％の範囲のラテックス及び／又はアクリル部分を含む。別の実施態様において、本発明のスルホン化ポリエステルは実質的にアクリル又はラテックス部分を含まない。更なる実施態様において、本発明のポリエステル及び保湿剤は、米国食品医薬品局のＧｅｎｅｒａｌｌｙ  Ｒｅｃｏｇｎｉｚｅｄ  ａｓ  Ｓａｆｅ（ＧＲＡＳ）リストによって承認されており、皮膚接触について認可されている。一実施態様によれば、本発明の接着剤は、ラテックス及び／又はアクリルアレルギーを有する人々の皮膚に、アレルギー反応を誘発することなく貼付するための医療用物品を含む物品に使用できる。
【００４６】
以下に詳述するように、本発明の接着剤ブレンドの特性及び性能は、ガラス転移温度（Ｔｇ）、保持力(hold power)、ループタック、水分吸収量(moisture mass uptake)（ＭＭＵ）及び切り替え可能性によって定義できる。
【００４７】
接着剤ブレンドのガラス転移温度は、ＰＳＡの低温性能の指標である。ガラス転移温度が低い接着剤は良好な粘着性を有するが、コールドフローの傾向があり、それがその組成物を用いる接着物品がクリープを起こす傾向を増す。ガラス転移温度が高い接着剤はコールドフローに耐えられるが、脆く且つど粘着性がより低い傾向がある。一実施態様において、本発明の接着剤組成物は約−１０〜約１５℃又は６〜１０℃の範囲のガラス転移温度を有する。一実施態様において、２種のスルホン化ポリエステルのブレンドを含む本発明のブレンドのＴｇは、大きく異なる個々のガラス転移温度を有する水分散性スルホン化ポリエステルの相対量を調整することによって制御できる。典型的には、示差走査熱量測定法（ＤＳＣ）又は動的機械分析（ＤＭＡ）を用いて、接着剤のガラス転移温度を測定する。
【００４８】
保持力(hold power)は、基材に貼付した接着剤が、剪断破壊を受ける前に静重量の力に耐えることができる時間量を評価する。一般に、接着剤が強力であるほど保持時間は長い。一実施態様において、本発明のＰＳＡは、Ｐｒｅｓｓｕｒｅ  Ｓｅｎｓｉｔｉｖｅ  Ｔａｐｅ  Ｃｏｕｎｃｉｌ（ＰＳＴＣ）１７に概説された手法に従って測定した場合に、約２０分超、約３０分超又は約５０分超の保持時間を有する。
【００４９】
ループタックは、ＰＳＡが表面に接着したまま残る能力を測定するのに使用する１つの方法である。一実施態様において、本発明の接着剤ブレンドのループタックは、ＰＳＴＣ−１６に開示された手法によって測定した場合に、約０．０１〜約１０重量ポンド／インチ（ｌｂｆ／ｉｎ）、約１〜約７  ｌｂｆ／ｉｎ又は１．２〜５  ｌｂｆ／ｉｎの範囲である。本発明のいくつかの接着剤ブレンドに関する保持力及びループタックの具体的な値を、下記実施例部分の例２に示す。
【００５０】
接着剤の水分吸収量（ＭＭＵ）は、その環境から水分を吸収し且つ保持する接着剤の能力を評価する。一実施態様において、本発明の接着剤ブレンドは、下記実施例部分の例３に概説した手法に従って測定した場合に、約４．５重量％超、約６重量％超又は約８重量％超の水分吸収量を有する。
【００５１】
本発明の一実施態様において、ＰＳＡは「切り替え可能」である。本明細書中で使用する用語「切り替え可能」は、接着剤が低イオン液体との接触時に剥離強度の低下を起こせることを意味する。本明細書中で定義する「剥離強度」は、ＰＳＴＣ−１０１中で概説された手法に従って測定した場合に、１８０°の角度で基材から接着剤を除去するのに必要な単位幅当たりの力を意味する。剥離強度は、本明細書中では、接着剤をはぎ取られる基材に応じて分類する：「標準剥離強度」は、ステンレススチール基材を用いて測定した剥離強度を意味し、「皮膚剥離強度」は、基材として装着者の前腕の皮膚を用いて測定した剥離強度を意味する。
【００５２】
基材に関係なく、剥離強度の低下は下記式に従って定義できる：（平均乾燥剥離強度−平均湿潤剥離強度）／（平均乾燥剥離強度）（百分率として表す）。ここで使用する用語「乾燥剥離強度」は、除去される接着物品の長さ全体にわたって平均した、低イオン液体との接触前の接着剤の剥離強度を意味し、「平均湿潤剥離強度」は、除去される接着物品の長さ全体にわたって平均した、低イオン液体との接触後のＰＳＡの剥離強度を意味する。
【００５３】
一実施態様において、接着剤組成物は、約５重量ポンド／インチ（ｌｂｆ／ｉｎ）超、約１０  ｌｂｆ／ｉｎ超又は１５  ｌｂｆ／ｉｎ超の平均乾燥標準剥離強度と約４  ｌｂｆ／ｉｎ未満、約３．５  ｌｂｆ／ｉｎ未満又は３．０  ｌｂｆ／ｉｎ未満の平均湿潤標準剥離強度を有する。別の実施態様によれば、平均湿潤標準剥離強度は、平均乾燥標準剥離強度の約７５％未満、約５０％未満又は約３５％未満であることができる。結果として、本発明の接着剤ブレンドは、約２５％超、約５０％超又は６５％超の平均標準剥離強度の低下を引き起こすことができる。
【００５４】
更に別の実施態様において、本発明の接着剤は、約０．１  ｌｂｆ／ｉｎ超、約０．５  ｌｂｆ／ｉｎ超又は１  ｌｂｆ／ｉｎ超の平均乾燥皮膚剥離強度と約０．０９  ｌｂｆ／ｉｎ未満、約０．０５  ｌｂｆ／ｉｎ未満又は０．０１  ｌｂｆ／ｉｎ未満の平均湿潤皮膚剥離強度を有することができる。一実施態様において、本発明の組成物の平均湿潤皮膚剥離強度は、接着剤ブレンドの平均乾燥皮膚剥離強度の約５０％未満、約２５％未満、約１０％未満又は５％未満であることができる。それに応じて、本発明の接着剤ブレンドは、約５０％超、約７５％超、約９０％超又は９５％超の平均皮膚剥離強度の低下を受けることができる。
【００５５】
一実施態様において、本発明の接着剤の切り替え可能性は、低イオン液体との接触によって活性化できる。本明細書中で使用する用語「低イオン液体」は、イオン含量が約５ｇ／リットル（ｇ／Ｌ）未満、約１．５ｇ／Ｌ未満又は０．１ｇ／Ｌ未満の液体を意味する。一実施態様において、低イオン液体は極性液体であることができる。別の実施態様において、低イオン液体は水を含むことができる。切り替え可能な接着物品と低イオン液体との接触の持続時間及び方法は、接着物品及び基材の寸法、位置、形状、ドウェル時間及び他の同様な性質によって大きく異なることができる。本発明の物品を皮膚に貼付する実施態様において。低イオン液体接触の持続時間及び方法は更に、物品の位置、装着者の皮膚の感受性及び他の関連因子に左右される。
【００５６】
一実施態様において、切り替え可能な接着剤組成物は、皮膚又は他の基材、例えばスチール若しくは他の表面への噴霧によって適用される接着剤水溶液中に使用できる。別の実施態様においては、本発明のブレンド接着剤は、切り替え可能な接着物品を作成するための当業界で知られた任意の適当なバッキングに適用できる。一般に、両面バッキングは、接着剤の構造一体性と基材の保護の両方を提供する。バッキング自体が吸収性であることができ、且つ／又は吸収材料を使用することもできる。本発明の接着物品に使用するバッキングは実質的に伸縮性であることもできるし（例えば包帯）、或いは実質的に伸縮性でないこともできる（例えばテープ）。バッキングは、更なる強度を得るために、有機若しくは無機材料によって又は当業界で知られた組み立て若しくは接着剤適用の任意の方法若しくはパターンによって強化することができる。
【００５７】
本発明の接着物品に使用するバッキングは、皮膚と適合する任意の天然若しくは合成の織布若しくは不織布材料、例えば綿、レーヨン、絹又は繊維から構成されることができる。一実施態様によれば、本発明の物品のバッキングは低アレルギー性であることができる。一実施態様において、バッキングは、空気及び水蒸気に対して透過性であるように、且つ更に、低イオン液体が接着剤と直接接触する通路を提供するように、充分に多孔性である。バッキングは、快適さのために容易に成形可能であることもできるが、耐久性であるように充分な強度及び限られた伸展性を有することもできる。更に、バッキングは、接着剤が凝集破壊を受ける傾向を制限するような方法で接着剤組成物がバッキングの一方の面と結合を生じる程度まで、接着剤組成物と相容性でなければならない。
【００５８】
ＰＳＡ組成物は分散液（水性分散液又は溶剤分散液）として又はホットメルト適用法によってバッキングに適用できる。溶液として適用する場合には、接着剤組成物は一般に、当業界でよく知られた常法、例えば押出塗布、吹付塗布、ロール塗布、はけ塗り、ナイフ塗布、浸漬塗布などによって適用できる。更に、物品には、その最終用途に必要な更なる加工、例えば積層を行うことができる。
【００５９】
この用途において、本発明の切り替え可能な接着物品は、この物品を皮膚又は他の繊細な表面に適用し且つそれを呼び圧力で固定することによって使用できる。一実施態様において、切り替え可能な接着物品は、除去の前に、その切り替え可能性を活性化するために低イオン液体と接触させることができる。その後、物品は基材から除去できる。例えば、切り替え可能な接着物品は、呼び指圧を用いて基材に接着させることができる。その後、前記性質を有する低イオン液体を、接着剤と接触するような方法で物品に適用し、それによって前述のように標準剥離強度又は皮膚剥離強度の低下を引き起こすことができる。前述のように、具体的な液体接触測時間及び接触方法は、物品の寸法、形状、構造、位置及びドウェル時間によって異なる。一般に、ドウェル時間が長い物品は、大きいほど、硬質であるほど、長い接触時間と密接な接触方法（例えば直接浸漬）を必要とする。他の接触方法としては、例えば湿潤、布のような別の湿潤物品を用いた飽和、噴霧、シャワー又は接着剤と接触し且つその切り替え可能性を遂行するように充分に多孔質のバッキングを通して低イオン液体を移動させる任意の他の適当な手段が挙げられる。接着剤が切り替えられると、物品は、患部に損傷又は外傷を起こさない方法で除去できる。一実施態様において、接着剤組成物は、接着剤の剥離強度が低下した時期を示す、例えば変色指示薬のような指示薬を含むことができる。更に、物品の除去後に接着剤が基材上に残る場合には、残渣は更なる低イオン流体で洗い流すことができる。
【００６０】
本発明を医療用途への使用に関して前述したが、本発明の組成物、物品及び方法は他の用途に、特に接着物品の除去時における基材の損傷を最小限に抑えるのが望ましい場合に適合させることができることは明らかであろう。一実施態様において、本発明は、基材からの物品及び接着剤の完全除去が望ましい仮接着物品及び／又は組成物に使用できる。例えば、本発明は、例えばラベル、テープ、ステッカー又は例えばセラミック、磁器製品、ガラスなどのような繊細な表面に貼付される他の接着物品のような用途に合わせて変えることができる。また、本発明の物品及び方法は、溶剤との接触が不適当な基材、例えば台所用品に使用できる。更に、本発明の物品はその水分散性のため、再パルプ化性が高く、従ってリサイクル可能な物品への使用に適する。
【実施例】
【００６１】
以下の例は、当業者に本発明を調製及び使用するための教示をするために本発明を例証することを目的とし、本発明の範囲を制限することを目的としない。
【００６２】
例１−接着剤ブレンドの調製
この例は、いくつかの対照ブレンド、比較ブレンド及び本発明の接着剤ブレンドの調製を示す。
【００６３】
以下の例中の接着剤組成物は、１種の分岐スルホン化ポリエステル（Ｅａｓｔｍａｎ  Ｃｈｅｍｉｃａｌ  Ｃｏｍｐａｎｙ（Ｋｉｎｇｓｐｏｒｔ，Ｔｅｎｎｅｓｓｅｅ）から製品名ＡＱ１０４５（登録商標）として市販されている）と１種の線状スルホン化ポリエステル（Ｅａｓｔｍａｎ  Ｃｈｅｍｉｃａｌ  Ｃｏｍｐａｎｙから製品名ＡＱ５５Ｓ（登録商標）として市販されている）とのブレンドを含む。
【００６４】
対照ブレンド１は、前記線状スルホン化ポリエステル２４０．００ｇを１パイントのスチール缶中で２０５℃（４００°Ｆ）の温度で溶融させることによって調製した。次いで、前記分岐スルホン化ポリエステル６０．００ｇを加え、４：１の重量比で分岐スルホン化ポリエステルと線状スルホン化ポリエステルを含む得られたブレンドを、ステンレススチール軸撹拌機に連結されたスパイラルワイヤーブレードを用いて３０分間混合した。容器の内容物を剥離紙上に注ぎ、実験台上で周囲条件下において２４時間冷却させた。対照ブレンド２、３及び４を、以下の表Ｉに示すように、分岐ポリマー対線状ポリマーの重量比をそれぞれ２：１、６：１及び８：１とする以外は同様にして調製した。
【００６５】
比較ブレンド５及び６を、４：１の分岐ポリマー対線状ポリマー重量比を用いて、対照ブレンド１と同様にして調製した。比較ブレンド５及び比較ブレンド６には更にそれぞれ２重量％（６．０ｇ）及び６重量％（１８．０ｇ）のグリセロールトリアセテート（Ｅａｓｔｍａｎ  Ｃｈｅｍｉｃａｌ  Ｃｏｍｐａｎｙから製品名ＴＲＩＡＣＥＴＩＮ（登録商標）として市販されている一般的な可塑剤）を含ませた。比較ブレンド７及び８を、対照ブレンド１と同様な４：１のポリマー重量比を用いて、更にそれぞれが２重量％（６．０ｇ）及び６重量％（１８．０ｇ）のジプロピレングリセロールジベンゾエート（Ｖｅｌｓｉｃｏｌ  Ｃｈｅｍｉｃａｌ  Ｃｏｒｐｏｒａｔｉｏｎから製品名ＢＥＮＺＯＦＬＥＸ（登録商標）９−８８として市販されている別の一般的な可塑剤）を含む以外は同様にして調製した。操作上、可塑剤は分岐スルホン化ポリエステルとの混合前に添加し、得られたブレンドを、対照ブレンド１〜４に関して前述した方法に従って処理した。
【００６６】
本発明のブレンド９〜１２及び本発明のブレンド１３〜１６は、種々のポリマー重量比で、更にそれぞれが２重量％（６．０ｇ）及び６重量％（１８．０ｇ）の保湿剤グリセロールを含む以外は対照ブレンド１〜４と同様にして調製した。
【００６７】
【表１】
2010505825.tif 000002
【００６８】
例２−接着剤ブレンドの性質
対照ブレンド１〜４及び本発明のブレンド９〜１６について、平均乾燥剥離強度、ループタック及び保持力に関する値を測定した。以下の表ＩＩはその結果を示す。
【００６９】
ループタックは、ＰＳＴＣ−１６に記載された方法に従って測定した。保持力は、ＰＳＴＣ−１０７に記載された方法に従って測定した。以下の表ＩＩは対照ブレンド１〜４及び本発明のブレンド９〜１６に関するループタック及び保持力の結果を示す。
【００７０】
【表２】
2010505825.tif 000003
【００７１】
例３−本発明の接着剤ブレンド中における保湿剤の有用性
この例は、本発明の接着剤ブレンド中における保湿剤の有用性を例証する。
【００７２】
水分吸収量は、接着剤ブレンドが吸収できる水分の量を評価する。対照ブレンド２、比較ブレンド５〜８並びに本発明のブレンド１０及び１４の水分吸収量を試験するために、各組成物を例１に記載した方法に従って調製した。しかし、剥離紙の代わりに、約０．４ｇの各ブレンドの溶融サンプルを直径８０ｍｍのアルミニウムパンに移した。次いで、サンプルを実験台上で周囲条件下において２４時間冷却させた。次に、サンプルを真空オーブン中に５０℃において５０８ｍｍ（２０インチ）Ｈｇの真空下で窒素スイープをしながら８時間、次いで５０℃において７１２mm（２８インチ）Hgの真空下で窒素スイープをせずに１６時間入れて、サンプルを充分に乾燥させた。状態調整されたサンプルを秤量し、次いで相対湿度１００％及び２３℃（７５°Ｆ）の湿度室に２４時間入れた。前記環境への暴露後の各ブレンドの最終重量を記録した。水分吸収量を、下記式に従って求めた：（最終湿潤重量−初期乾燥重量）／（最終湿潤重量）（百分率で表す）。
【００７３】
次に、対照ブレンド２、比較ブレンド５〜８並びに本発明のブレンド１０及び１４のループタックを測定した。ループタックは、接着剤が基材に接着したまま残る能力を評価する。最初に、１５０℃（３０２°Ｆ）に加熱されたナイフコーターを用いて各ブレンドの１．０ｍｉｌの層を厚さ２．０ｍｉｌのＭｙｌａｒバッキング上に塗布することによって、接着剤ストリップを作成した。接着剤塗布バッキングを冷却させてから、２．５ｍｍ×１７．５ｍｍのストリップにカットした。次いで、各ブレンドのループタックを、ＰＳＴＣ−１６に記載された方法に従って測定した。クロスヘッド変位速度(crosshead displacement rate)は３００ｍｍ（１２インチ）／分であり、ループの上部からステンレススチールプレートまでの最初の距離は２インチであった。最大変位は１．７５インチであり、ドウェル時間は１秒であった。
【００７４】
表ＩＩＩは、対照ブレンド２、比較ブレンド５〜８並びに本発明のブレンド１０及び１４に関する水分吸収量及びループタックの結果を要約する。
【００７５】
【表３】
2010505825.tif 000004
【００７６】
表ＩＩＩに示した結果によれば、一般的な可塑剤の代わりに保湿剤を用いる本発明のブレンド１０及び１４は、一般的な可塑剤を用いる比較ブレンド５〜８よりも多くの水分を吸収し、より高いループタックを有する。
【００７７】
例４−スチール上における本発明の接着剤ブレンドの切り替え可能性
以下の例は、ステンレススチール基材に適用した場合の本発明の接着剤の切り替え可能性を示す。スチール上における本発明の接着剤の切り替え可能性は、低イオン液体との接触時の標準剥離強度の低下を意味する。
【００７８】
重量比４：１の分岐スルホン化ポリエステルと線状スルホン化ポリエステル及び２重量％のグリセロールを含む本発明のブレンド１０を、例１に記載した方法に従って調製した。例２に記載した方法に従ってブレンドを厚さ２．０ｍｉｌのＭｙｌａｒバッキング上に塗布することによって、接着剤を接着テープに組み入れた。次に、テープを幅５ｍｍ（０．２ｉｎ）のストリップにカットし、ＰＳＴＣ  １０１に記載されたような手動２−ｌｂローラーに４回通すことによって４０ｍｍ×１２５ｍｍ×１．３ｍｍ（１６ｉｎ×４．９ｉｎ×０．０５ｉｎ）のステンレススチールプレートに接着させた。１０分のドウェル時間後に、接着剤ストリップをＵＴＭを用いて３００ｍｍ（１２インチ）／分のクロスヘッド変位速度で角度１８０°で除去した。得られた平均乾燥標準剥離強度を記録した。
【００７９】
平均標準湿潤剥離強度を測定するために、本発明のブレンド１４を用いる別の感圧性テープストリップを、前述のようにしてステンレススチールプレート上に適用した。次いで、プレートを脱イオン水の浴中に１時間完全に沈めた。浴からプレートを取り出し、接着剤ストリップの剥離強度を、前述の平均乾燥剥離強度と同様にして測定した。以下の表ＩＶはその結果を要約する。
【００８０】
【表４】
2010505825.tif 000005
【００８１】
表ＩＶに示される標準剥離強度の結果の低下によって示されるように、本発明の接着剤組成物は、ステンレススチール基材に接着させた場合、脱イオン水のような低イオン液体との接触時に切り替え可能である。
【００８２】
例５−皮膚上における本発明の接着剤の切り替え可能性
以下の例は、皮膚に適用した場合の本発明の接着剤の切り替え可能性を示す。皮膚上における切り替え可能性は、本発明の接着剤の皮膚剥離強度の低下を意味する。
【００８３】
本発明のブレンド１４を、例１において前述したようにして調製した。溶融ブレンドを、２０５℃（４００°Ｆ）に加熱された１ｍｉｌギャップのドクターブレードを用いて剥離紙上に塗布した。次に、直径８ｍｉｌの繊維から構成され且つ０．０１１ｇ／ヤードの重量を有する厚さ１７．０ｍｉｌの布バッキングを冷たい接着剤上に押しつけ、ピンチローラー型ラミネーターを用いて固定した。長さ１２インチ（３００ｍｍ）及び幅０．５インチ（１２．７ｍｍ）の接着剤試験ストリップをカットし、装着者の前腕の皮膚に接着した。ストリップを、ＰＳＴＣ−１０１に概説された方法に記載されたようにして２−ｌｂ手動ローラーに４回通して固定させた。
【００８４】
１０分のドウェル時間後に、物品を、Ｉｎｓｔｒｏｎ  ４２０１  ＵＴＭによって３００ｍｍ（１２インチ）／分のクロスヘッド変位速度で角度１８０°で除去した。得られた平均乾燥剥離強度を記録した。
【００８５】
平均湿潤皮膚剥離強度を測定するために、脱イオン水で飽和させた布タオルを物品の全表面積に３０分間かけていおいた。３０分後、布を取り除き、テープをＵＴＭによって１８０°の角度で３００ｍｍ（１２インチ）／分の速度で皮膚からはがした。得られた平均湿潤皮膚剥離強度及び平均乾燥皮膚剥離強度並びに平均皮膚剥離強度の低下を以下の表Ｖに示す。
【００８６】
【表５】
2010505825.tif 000006
【００８７】
表Ｖに示される皮膚剥離強度の結果の低下によって示されるように、本発明の接着剤組成物は、皮膚に接着させた場合、脱イオン水のような低イオン液体との接触時に切り替え可能である。
【００８８】
例６−本発明の接着剤の分散性の制御
以下の例は、本発明の接着剤ブレンドに対する分散性制御剤の効果を例示する。
【００８９】
本発明のブレンド１０の４つのサンプルを、例１に記載した方法に従って調製し、本発明のブレンド１７、１８、１９及び２０を作成するために、塩化ナトリウム（ＮａＣｌ）を更にそれぞれ１、３、５及び１０重量％加えた。これらのブレンドを例１に記載したようにして冷却させてから、１インチのディスクにカットした。次いで、サンプルを脱イオン水５０ｍＬ中に１時間沈めた。各サンプルの相対的分散性を目視観察して、以下の結果を得た；
本発明のブレンド１７（ＮａＣｌ  １重量％）は、混濁した水によって明らかなように、ほとんど完全に分散され、元のサンプルの形状は識別できなかった。
【００９０】
本発明のブレンド１８（ＮａＣｌ  ３重量％）は分散し始めたが、元の形状のほとんどを保持していた。このサンプルは非常に膨潤していた。
【００９１】
本発明のブレンド１９（ＮａＣｌ  ５重量％）は中程度に膨潤していたが、本発明のブレンド１８より元の形状に近かった。サンプルの縁端部はわずかに分散しているように見えた。
【００９２】
本発明のブレンド２０（ＮａＣｌ  １０重量％）はごくわずかに膨潤していたが、元の形状と非常に類似しており、それほど分散していないように見えた。
【００９３】
この例の結果は、１０重量％以下の塩の混和が本発明の接着剤組成物の水分散度に影響を及ぼし得ることを示している。
【００９４】
定義
本明細書中で使用する表現（“ａ”、“an”、“the”及び“said”）は、１つ又はそれ以上を意味する。
【００９５】
本明細書中で使用する用語「及び／又は」は、２つ又はそれ以上の品目のリストに用いられる場合には、列挙された品目の任意の１つを単独で又は列挙された品目の２つ若しくはそれ以上の任意の組合せを使用できることを意味する。例えば、組成物が成分Ａ、Ｂ及び／又はＣを含むと記載されている場合には、組成物はＡを単独で；Ｂを単独で；Ｃを単独で；Ａ及びＢを組合せで；Ａ及びＣを組合せで；Ｂ及びＣを組合せで；又はＡ、Ｂ及びＣを組合せで含むことができる。
【００９６】
本明細書中で使用する用語「両親媒性(amphiphilic)」は、親水性及び疎水性を共に有する物質に関連する。
【００９７】
本明細書中で使用する用語「平均乾燥皮膚剥離強度」は、接着剤が低イオン液体で切り替えられない場合に、接着剤及び／又は接着物品を装着者の皮膚に対して１８０°の角度で装着者の皮膚から除去するのに必要な平均力／単位幅を意味する。皮膚剥離強度は、例５に記載した方法に従って測定できる。
【００９８】
本明細書中で使用する用語「平均乾燥標準剥離強度」は、低イオン液体との接触がない場合に、接着剤及び／又は接着物品をステンレススチール基材に対して１８０°の角度でステンレススチール基材から除去するのに必要な平均力／単位幅を意味する。標準剥離強度は、例４に記載したＰＳＴＣ−１０１の変法に従って測定できる。
【００９９】
本明細書中で使用する用語「平均皮膚剥離強度」は、物品長さ全体にわたって平均された、接着剤及び／又は接着物品を装着者の皮膚に対して１８０°の角度で装着者の皮膚から除去するのに必要な平均力／単位幅を意味する。皮膚剥離強度は例５に記載した方法に従って測定できる。
【０１００】
本明細書中で使用する用語「平均標準剥離強度」は、物品長さ全体にわたって平均された、接着剤及び／又は接着物品をステンレススチール基材に対して１８０°の角度でステンレススチール基材から除去するのに必要な平均力／単位幅を意味する。標準剥離強度は、例４に記載したＰＳＴＣ−１０１の変法に従って測定できる。
【０１０１】
本明細書中で使用する用語「平均湿潤皮膚剥離強度」は、接着剤を低イオン液体と接触させた後に、接着剤及び／又は接着物品を装着者の皮膚に対して１８０°の角度で装着者の皮膚から除去するのに必要な平均力／単位幅を意味する。皮膚剥離強度は、例５に記載した方法に従って測定できる。
【０１０２】
本明細書中で使用する用語「平均湿潤標準剥離強度」は、接着剤を低イオン液体と接触させた後に、接着剤及び／又は接着物品をステンレススチール基材に対して１８０°の角度でステンレススチール基材から除去するのに必要な平均力／単位幅を意味する。標準剥離強度は、例４に記載したＰＳＴＣ−１０１の変法に従って測定できる。
【０１０３】
本明細書中で使用する用語「コールドフロー低減剤」は、接着剤のコールドフローの傾向を低減させるために接着剤組成物に添加する物質を意味する。
【０１０４】
本明細書中で使用する用語「含んでなる(“comprising”、“comprises”、“comprise”)」は、この用語の前に挙げられた対象からこの用語の後に挙げられた１つ又はそれ以上の要素までの遷移に用いられるオープンエンドな遷移用語であり、遷移用語の後に列挙された１つ又はそれ以上の要素だけが必ずしもその対象を構成するのではない。
【０１０５】
本明細書中で使用する用語「含む(“containing”、“contains”、“contain”)」は、「含んでなる」と同じオープンエンドな意味を有する。
【０１０６】
本明細書中で使用する用語「分散性制御剤」は、流体中の組成物の分散度を制御するために組成物に添加する物質を意味する。
【０１０７】
本明細書中で使用する用語「ドウェル時間」は、接着物品が基材に接着したまま残る時間量を意味する。
【０１０８】
本明細書中で使用する用語「ガラス転移温度」又は「Ｔｇ」は、その温度未満では、接着剤が脆くなり且つ接着を生じなる温度を意味する。
【０１０９】
本明細書中で使用する用語「有する(“having”、“has”、“have”)」は、「含んでなる」と同じオープンエンドな意味を有する。
【０１１０】
本明細書中で使用する用語「保持力」は、接着剤組成物が、剪断破壊を受ける前に垂直静的重量の力を受けることができる時間の量（分）を意味する。保持力は、ＰＳＴＣ  Ｐｒｏｃｅｄｕｒｅ  １０７に従って測定できる。
【０１１１】
本明細書中で使用する用語「保湿剤」は、外部の相対湿度の幅広い変動にもかかわらず、長期間にわたって組成物の含水量を狭い範囲内に保持することができる吸湿性物質を意味する。
【０１１２】
本明細書中で使用する用語「低アレルギー性」は、アレルギー反応を引き起こす可能性が少ないことを意味する。
【０１１３】
本明細書中で使用する用語「挙げる」及び「挙げられる」は、「含んでなる」と同じオープンエンドな意味を有する。
【０１１４】
本明細書中で使用する用語「イオン」は、電子を獲得するか又は失うことによってもたらされる正電荷又は負電荷を有する１つ又はそれ以上の原子を意味する。
【０１１５】
本明細書中で使用する用語「イオン液体」は、イオン含量が約５ｇ／リットルより多い液体を意味する。
【０１１６】
本明細書中で使用する用語「低イオン液体」又は「イオン含量の低い液体」は、約５ｇ／リットル未満又は約１．５ｇ／リットル未満又は０．１ｇ／リットル未満のイオンを含む液体を意味する。
【０１１７】
本明細書中で使用する用語「水分吸収量」又は「ＭＭＵ」は、接着剤組成物がその環境から吸収できる、接着剤の最終湿潤重量の百分率で表される水の量を意味する。例２は、接着剤組成物の水分吸収量を測定する方法を記載している。
【０１１８】
本明細書中で使用する用語「分子量」は、一分子中の全ての原子の原子量の和を意味する。
【０１１９】
本明細書中で使用する用語「中性ｐＨ」又は「ｐＨ−中性」は、約６〜約８．５、約６．５〜約８．２５又は７〜８の範囲のｐＨを有する物質に関連する。
【０１２０】
本明細書中で使用する用語「呼び圧力(nominal pressure)」は、物品を表面に接着させるために物品に適用される、典型的には人の手又は匹敵するものによって適用される圧力の量を意味する。
【０１２１】
本明細書中で使用する用語「非晶質」は、規則正しい配列の反復パターンでは配列されていない原子又は分子を含む物質に関連する。
【０１２２】
本明細書中で使用する用語「皮膚非刺激剤(non-skin irritant)」は、装着者の皮膚と刺激しない物質を意味する。一般に、皮膚非刺激剤は、皮膚刺激を引き起こすことが典型的に知られている成分、例えばラテックス及び／又はアクリル樹脂を含まない。更に、皮膚非刺激剤と見なされる物質は、米国食品医薬品局によってＧｅｎｅｒａｌｌｙ  Ｒｅｃｏｇｎｉｚｅｄ  ａｓ  Ｓａｆｅ（ＧＲＡＳ）リストに掲載されることができる。
【０１２３】
本明細書中で使用する用語「物理的混合物」は、成分が化学的には結合も一体化もされていない組成物の状態を意味する。
【０１２４】
本明細書中で使用する用語「可塑剤」は、接着剤のガラス転移温度を低下させ且つ接着剤の柔軟性及び耐久性を増大させるために接着剤に添加される物質を意味する。
【０１２５】
本明細書中で使用する用語「極性」は、１つ又はそれ以上の極性基を含む任意の量の物質を含む物質に関連する。
【０１２６】
本明細書中で使用する用語「ポリマー比」又は「ポリマー重量比」は、分岐ポリエステル対線状ポリエステルの重量比を意味する。
【０１２７】
本明細書中で使用する用語「ポリオール」は、少なくとも２つのヒドロキシル官能基を有する化合物を意味する。
【０１２８】
本明細書中で使用する用語「平均皮膚剥離強度の低下」は、（接着剤組成物の平均乾燥皮膚剥離強度と平均湿潤皮膚剥離強度の差）を（平均乾燥皮膚剥離強度）で割って、百分率で表したものを意味する。皮膚剥離強度は、例５に記載した方法に従って測定できる。
【０１２９】
本明細書中で使用する用語「平均標準剥離強度の低下」は、（接着剤組成物の平均乾燥標準剥離強度と平均湿潤標準剥離強度の差）を（平均乾燥標準剥離強度）で割って、百分率で表したものを意味する。標準剥離強度は、例４に記載したＰＳＴＣ−１０１の変法に従って測定できる。
【０１３０】
本明細書中で使用する用語「相対湿度」は、空気が特定の温度で保持できるであろう最大量に対するその特定温度における空気中の水蒸気の量の比を百分率で表したものである。
【０１３１】
本明細書中で使用する用語「塩」は、化合物が全電荷を中性に保持する、陽イオンと陰イオンを含む化合物を意味する。
【０１３２】
本明細書中で使用する用語「皮膚刺激剤」は、皮膚刺激を引き起こし得る化合物及び／又は部分、例えばアクリル樹脂及びラテックスを意味する。
【０１３３】
本明細書中で使用する用語「切り替え可能な」は、低イオン液体との接触時に剥離強度を著しく低下させる接着剤組成物の性質に関連する。
【０１３４】
本明細書中で使用する用語「タック」又は「ループタック」は、接着剤の他着性又は表面にしっかりと接着できる接着剤の能力を意味する。ループタックは、ＰＳＴＣ  Ｐｒｏｃｅｄｕｒｅ  １６に従って測定されるタックの特定の型である。
【０１３５】
本明細書中で使用する用語「粘着付与剤」は、軟化点を上昇させ且つコールドフローを防ぐために接着剤に添加される添加剤を意味する。
【０１３６】
本明細書中で使用する用語「水」は、脱イオン水、水道水及びそれらの任意の混合物を意味する。
【０１３７】
本明細書中で使用する用語「水分散性」は、例えば水のような極性物質を含む液体中に分散されることができる物質の性質である。
【０１３８】
前述の本発明の好ましい形態は説明のためにのみ使用するものであり、本発明の範囲を解釈するために限定された意味で使用すべきではない。前述の例となる実施態様の明らかな変更形態は、本発明の精神から逸脱することなく、当業者によって容易に実施できるであろう。
【手続補正書】
【提出日】平成21年4月13日(2009.4.13)
【手続補正１】
【補正対象書類名】明細書
【補正対象項目名】０１３８
【補正方法】変更
【補正の内容】
【０１３８】
前述の本発明の好ましい形態は説明のためにのみ使用するものであり、本発明の範囲を解釈するために限定された意味で使用すべきではない。前述の例となる実施態様の明らかな変更形態は、本発明の精神から逸脱することなく、当業者によって容易に実施できるであろう。
以下に、本発明の態様を列挙する。
態様１．１種又はそれ以上の水分散性スルホン化ポリエステル及び該ポリエステルとの物理的混合物中の保湿剤を含んでなり、約６〜約８．５の範囲のｐＨを有する、皮膚への貼付に適した感圧接着剤（ＰＳＡ）組成物。
態様２．前記ＰＳＡが切り替え可能である態様１に記載の組成物。
態様３．前記ＰＳＡが前記ＰＳＡの平均乾燥標準剥離強度の約７５％未満の平均湿潤標準剥離強度を有する態様１に記載の組成物。
態様４．前記平均乾燥標準剥離強度が約５重量ポンド／インチより大きく且つ前記平均湿潤標準剥離強度が約４重量ポンド／インチ未満である態様３に記載の組成物。
態様５．前記ＰＳＡが前記ＰＳＡの平均乾燥皮膚剥離強度の約５０％未満の平均湿潤皮膚剥離強度を有する態様１に記載の組成物。
態様６．前記平均乾燥皮膚剥離強度が０．１重量ポンド／インチより大きく且つ前記平均湿潤皮膚剥離強度が約０．０９重量ポンド／時未満である態様５に記載の組成物。
態様７．前記保湿剤が相対湿度５０％及び温度７０〜８０°Ｆにおいて約６重量％より多くの水を吸収する態様１に記載の組成物。
態様８．前記保湿剤が相対湿度５０％及び温度７０〜８０°Ｆにおいて前記接着剤組成物の８〜２５重量％の範囲の水を吸収する態様１に記載の組成物。
態様９．前記保湿剤が非晶質である態様１に記載の組成物。
態様１０．前記非晶質保湿剤が１５０ｇ／モル未満の分子量を有する態様９に記載の組成物。
態様１１．前記保湿剤が皮膚非刺激剤である態様１に記載の組成物。
態様１２．前記保湿剤がプロピレングリコール、エチレングリコール及び／又はグリセロールを含む態様１に記載の組成物。
態様１３．前記ＰＳＡが約０．０１〜約２０重量％の範囲の前記保湿剤を含む態様１に記載の組成物。
態様１４．前記ＰＳＡが１〜４重量％の前記保湿剤を含む態様１に記載の組成物。
態様１５．前記ＰＳＡが約６．５〜約８．２５の範囲のｐＨを有する態様１に記載の組成物。
態様１６．前記ＰＳＡが約８０重量％超の前記水分散性スルホン化ポリエステルを含む態様１に記載の組成物。
態様１７．前記ＰＳＡが約９０重量％超の前記水分散性スルホン化ポリエステルを含む態様１に記載の組成物。
態様１８．前記ＰＳＡが約０．５〜約１０重量％の範囲の前記保湿剤を含む態様１７に記載の組成物。
態様１９．前記ＰＳＡが９５重量％超の前記水分散性スルホン化ポリエステルを含む態様１に記載の組成物。
態様２０．前記ＰＳＡが１〜４重量％の範囲の前記保湿剤を含む態様１９に記載の組成物。
態様２１．前記ＰＳＡが任意的にｐＨ調節剤を含み、前記ＰＳＡが前記水分散性スルホン化ポリエステル、前記保湿剤及び前記ｐＨ調節剤以外の成分を約０〜約１０重量％の範囲で含む態様１に記載の組成物。
態様２２．前記ＰＳＡが約０〜約１０重量％の範囲の粘着付与剤を含む態様１に記載の組成物。
態様２３．前記ＰＳＡが約０〜約１０重量％の範囲の可塑剤を含む態様１に記載の組成物。
態様２４．前記ＰＳＡが約０〜約４重量％の範囲の、分子量１，５００／モル未満のポリエチレングリコールを含む態様１に記載の組成物。
態様２５．前記ＰＳＡが約０〜約２０重量％の範囲の、前記水分散性スルホン化ポリエステル以外のポリマーを含む態様１に記載の組成物。
態様２６．前記ＰＳＡが約０〜約１０モル％の範囲の皮膚刺激剤を含む態様１に記載の組成物。
態様２７．前記スルホン化ポリエステルが約０〜約１０モル％の範囲のアクリル及び／又はラテックス部分を有する態様１に記載の組成物。
態様２８．前記ＰＳＡが約０．１〜約１０重量ポンド／インチの範囲のループタックを有する態様１に記載の組成物。
態様２９．前記ＰＳＡが約−１０〜約１５℃の範囲のガラス転移温度を有する態様１に記載の組成物。
態様３０．前記ＰＳＡが少なくとも１種の分岐スルホン化ポリエステル及び／又は少なくとも１種の線状スルホン化ポリエステルのブレンドを含む態様１に記載の組成物。
態様３１．前記ＰＳＡが約６％超の水分吸収量を有する態様１に記載の組成物。
態様３２．前記ＰＳＡが約０〜約１０重量％の範囲の分散性制御剤を更に含む態様１に記載の組成物。
態様３３．８０重量％超の１種又はそれ以上の両親媒性水分散性ポリエステル；保湿剤；及び約０〜約４重量％の、分子量約１，５００ｇ／モルのコールドフロー低減剤を含んでなる感圧接着剤（ＰＳＡ）であって、前記ＰＳＡの平均乾燥標準剥離強度の約７５％未満の平均湿潤標準剥離強度、約０．１〜約１０重量ポンド／インチの範囲のループタンク、約−１０〜約１５℃の範囲のガラス転移温度及び約６重量％超の水分吸収量を有する感圧接着剤。
態様３４．前記ＰＳＡが約６．５〜約８．２５の範囲のｐＨを有する態様３３に記載の組成物。
態様３５．前記ＰＳＡが約９０重量％超の前記両親媒性水分散性ポリエステルを含む態様３３に記載の組成物。
態様３６．前記ＰＳＡが約０．５〜約１０重量％の範囲の前記保湿剤を含む態様３５に記載の組成物。
態様３７．前記ＰＳＡが約９５重量％超の前記両親媒性水分散性ポリエステルを含む態様３３に記載の組成物。
態様３８．前記ＰＳＡが１〜４重量％の範囲の前記保湿剤を含む態様３７に記載の組成物。
態様３９．前記両親媒性水分散性ポリエステルが水分散性スルホン化ポリエステルである態様３３に記載の組成物。
態様４０．前記コールドフロー低減剤が約７５０ｇ／モル未満の分子量を有する態様３３に記載の組成物。
態様４１．前記ＰＳＡが少なくとも１種の線状両親媒性水分散性ポリエステル及び／又は少なくとも１種の分岐両親媒性水分散性ポリエステルのブレンドを含む態様３３に記載の組成物。
態様４２．バッキング及び前記バッキングに適用された感圧接着剤（ＰＳＡ）を含んでなる、皮膚への貼付に適した切り替え可能な接着物品であって、前記ＰＳＡが１種又はそれ以上の水分散性スルホン化ポリエステル及び前記ポリエステルとの物理的混合物中の保湿剤を含み、前記ＰＳＡが約６〜約８．５の範囲のｐＨを有する物品。
態様４３．前記バッキングが充分に多孔性であり、且つ前記ＰＳＡが、低イオン液体を前記バッキングに適用する場合に前記低イオン液体が前記バッキングを通って移動して前記ＰＳＡと接触することによって前記ＰＳＡの平均湿潤皮膚剥離強度を前記ＰＳＡの平均乾燥皮膚剥離強度の５０％未満まで低下させるように充分に切り替え可能である態様４２に記載の物品。
態様４４．前記物品が創傷被覆材、縫合剤、医療用テープ、アスレチックテープ、医療機器の接着用のタブ若しくはテープ又は経皮薬物送達用接着装置である態様４２に記載の物品。
態様４５．（ａ）バッキング及び前記バッキングの第１面に適用された少なくとも１種のスルホン化水分散性ポリエステルを含む感圧接着剤（ＰＳＡ）を含む切り替え可能な接着物品を皮膚に接着させ；
（ｂ）前記ＰＳＡに低イオン液体を適用し；そして
（ｃ）前記工程（ｂ）の後で、前記物品を前記皮膚から除去する（前記工程（ｂ）の後の前記ＰＳＡの平均皮膚剥離強度は、前記工程（ｂ）の前の前記ＰＳＡの平均皮膚剥離強度の約７５％未満である）
ことを含んでなる、切り替え可能な接着物品の皮膚への貼付及び皮膚からの除去のための方法。
態様４６．前記ＰＳＡが約６．５〜約８．２５の範囲のｐＨを有する態様４５に記載の方法。
態様４７．前記バッキングが充分に多孔性であって、前記バッキングの第２面に適用された水を前記バッキングを通して移動させて、前記バッキングの第１面上の前記ＰＳＡと接触させる態様４５に記載の方法。
態様４８．前記バッキングが充分に多孔性であって、前記バッキングの第２面に適用された水を前記バッキングを通して移動させて前記バッキングの第１面に適用された前記ＰＳＡの面積の少なくとも約１０％と接触させる態様４５に記載の方法。
態様４９．前記低イオン液体が極性である態様４５に記載の方法。
態様５０．前記低イオン液体が約５ｇ／Ｌ未満のイオンを含む態様４５に記載の方法。
態様５１．前記低イオン液体が水を含む態様４５に記載の方法。
【手続補正２】
【補正対象書類名】特許請求の範囲
【補正対象項目名】全文
【補正方法】変更
【補正の内容】
【特許請求の範囲】
【請求項１】
８０重量％超の１種又はそれ以上の両親媒性水分散性ポリエステル；保湿剤；及び０〜４重量％の、分子量１，５００ｇ／モルのコールドフロー低減剤を含んでなる感圧接着剤（ＰＳＡ）であって、前記ＰＳＡの平均乾燥標準剥離強度の７５％未満の平均湿潤標準剥離強度、０．１〜１０重量ポンド／インチの範囲のループタンク、−１０〜１５℃の範囲のガラス転移温度及び６重量％超の水分吸収量を有する感圧接着剤。
【請求項２】
前記両親媒性水分散性ポリエステルが水分散性スルホン化ポリエステルである請求項１に記載の組成物。
【請求項３】
前記ＰＳＡが少なくとも１種の線状両親媒性水分散性ポリエステル及び／又は少なくとも１種の分岐両親媒性水分散性ポリエステルのブレンドを含む請求項１に記載の組成物。
【請求項４】
バッキング及び前記バッキングに適用された感圧接着剤（ＰＳＡ）を含んでなる、皮膚への貼付に適した切り替え可能な接着物品であって、前記ＰＳＡが２種又はそれ以上の水分散性スルホン化ポリエステルのブレンド及び前記ポリエステルとの物理的混合物中の保湿剤から本質的になり、前記ＰＳＡが６〜８．５の範囲のｐＨを有する物品。
【請求項５】
前記バッキングが充分に多孔性であり、且つ前記ＰＳＡが、低イオン液体を前記バッキングに適用する場合に前記低イオン液体が前記バッキングを通って移動して前記ＰＳＡと接触することによって前記ＰＳＡの平均湿潤皮膚剥離強度を前記ＰＳＡの平均乾燥皮膚剥離強度の５０％未満まで低下させるように充分に切り替え可能である請求項４に記載の物品。
【請求項６】
前記物品が創傷被覆材、縫合剤、医療用テープ、アスレチックテープ、医療機器の接着用のタブ若しくはテープ又は経皮薬物送達用接着装置である請求項４に記載の物品。
【請求項７】
（ａ）バッキング及び前記バッキングの第１面に適用された少なくとも１種のスルホン化水分散性ポリエステルを含む感圧接着剤（ＰＳＡ）を含む切り替え可能な接着物品を皮膚に接着させ；
（ｂ）前記ＰＳＡに低イオン液体を適用し；そして
（ｃ）前記工程（ｂ）の後で、前記物品を前記皮膚から除去する（前記工程（ｂ）の後の前記ＰＳＡの平均皮膚剥離強度は、前記工程（ｂ）の前の前記ＰＳＡの平均皮膚剥離強度の約７５％未満である）
ことを含んでなる、切り替え可能な接着物品の皮膚への貼付及び皮膚からの除去のための方法。
【請求項８】
前記バッキングが充分に多孔性であって、前記バッキングの第２面に適用された水を前記バッキングを通して移動させて、前記バッキングの第１面上の前記ＰＳＡと接触させる請求項７に記載の方法。
【請求項９】
前記低イオン液体が極性である請求項７に記載の方法。
【請求項１０】
前記低イオン液体が５ｇ／Ｌ未満のイオンを含む請求項７に記載の方法。
【請求項１１】
（ａ）第１の水分散性両親媒性スルホン化ポリエステル及び第２の水分散性両親媒性スルホン化ポリエステルを含む、少なくとも８０重量％のポリマーブレンド；
（ｂ）０．０１〜２０重量％の保湿剤
（ｃ）０〜１０重量％の可塑剤及び粘着付与剤、並びに
（ｄ）０〜４重量％のコールドフロー低減剤を含んでなり、
成分（ａ）〜（ｄ）が物理的混合物であり、
前記第１のポリエステルのガラス転移温度が第２のポリエステルのガラス転移温度より高い切り替え可能な感圧接着剤（ＰＳＡ）組成物。
【請求項１２】
前記第１のポリエステルが分岐ポリエステルで、前記第２のポリエステルが実質的に線状のポリエステルである請求項１１に記載の組成物。
【請求項１３】
前記ポリマーブレンド中の第１のポリエステルの第２のポリエステルに対する重量比が２：１〜８：１の範囲にある請求項１１に記載の組成物。
【請求項１４】
前記保湿剤が相対湿度５０％及び温度７０〜８０°Ｆにおいて６重量％より多くの水を吸収する請求項１に記載の組成物。
【請求項１５】
前記非晶質保湿剤が１５０ｇ／モル未満の分子量を有する請求項１４に記載の組成物。
【請求項１６】
前記保湿剤がプロピレングリコール、エチレングリコール及び／又はグリセロールを含む請求項１１に記載の組成物。
【請求項１７】
前記コールドフロー低減剤が、分子量１，５００／モル未満のポリエチレングリコールである請求項１１に記載の組成物。
【請求項１８】
前記ＰＳＡが０〜２０重量％の範囲の、前記第１及び第２のポリエステル以外のポリマーを含む請求項１１に記載の組成物。
【請求項１９】
前記スルホン化ポリエステルが０〜１０モル％の範囲のアクリル及び／又はラテックス部分を含む請求項１１に記載の組成物。
【請求項２０】
前記ＰＳＡが０〜１０重量％の範囲の分散性制御剤を更に含む請求項１１に記載の組成物。
【国際調査報告】
2010505825.tif 000007
2010505825.tif 000008